(57)【要約】除去されるべき残留物を有する少なくとも１つの表面を有する基板をクリーニングする方法および装置が記載されている。前記方法は、前記残留物を有する前記表面の少なくとも１つの領域をレーザ光で走査し、それによって前記表面および前記残留物を加熱し、前記残留物の一部が最初に液化し、前記液化した残留物の一部が前記残留物の固体部分に向かって流れ始めることにより、前記残留物の固体部分とメニスカスを形成し、前記液化した残留物の一部は、前記固体部分の上に部分的に蓄積し、そのようにして生成された残留物の厚い層は、熱をさらに吸収して分解または気化されるように前記加熱を制御する。
2021518931.tif 000002
【特許請求の範囲】
【請求項１】
除去されるべき残留物を有する少なくとも１つの表面を有する基板のクリーニング方法であって、
前記残留物を有する前記表面の少なくとも１つの領域をレーザ光で走査し、それによって前記表面および前記残留物を加熱し、
前記残留物の一部が最初に液化し、前記液化した残留物の一部が前記残留物の固体部分に向かって流れ始めることにより、前記残留物の固体部分とメニスカスを形成し、前記液化した残留物の一部は、前記固体部分の上に部分的に蓄積し、そのようにして生成された残留物の厚い層は、熱をさらに吸収して分解または気化されるように前記加熱を制御する、方法。
【請求項２】
前記加熱は、走査速度、前記基板上の前記レーザ光のレーザスポットサイズ、前記レーザ光のパルス周波数、レーザの焦点レベル、および前記レーザ光のエネルギーのうちの少なくとも１つによって少なくとも部分的に制御される、請求項１に記載の方法。
【請求項３】
前記レーザ光を走査する工程は、前記レーザ光を、第１の走査速度で第１の方向に繰り返し往復移動させる工程を含み、
前記レーザ光を、前記第１の走査速度で前記第１の方向に繰り返し往復移動させる工程は、前記第１の方向に垂直である第２の方向にレーザ光を第２の走査速度で移動させながら行われる、請求項１または２に記載の方法。
【請求項４】
前記第１の走査速度は、前記表面の走査領域に前記メニスカスを形成するために十分に速く、かつ前記第２の走査速度より速く、前記第２の速度は、前記メニスカスが前記第２の方向に前進するのに十分に遅い、請求項３に記載の方法。
【請求項５】
前記残留物を有する前記基板の前記表面は、中央領域を有し、前記残留物は、前記中央領域の半径方向外側の表面の領域にあり、
前記第２の方向は、前記メニスカスが前記中央領域から離れる、前記残留物の半径方向内側から前記残留物の半径方向外側へ向かう方向である、請求項３または４に記載の方法。
【請求項６】
前記残留物を有する前記基板の前記表面は、中央領域を有し、
前記中央領域は長方形の形状を有し、
前記残留物は、前記中央領域の一辺にほぼ平行な線形の形状を有し、
前記第１の方向は、前記残留物の長手方向であり、
前記第２の方向は、前記残留物の幅方向である、請求項３乃至５のいずれか一項に記載の方法。
【請求項７】
前記残留物を有する前記基板の前記表面は、中央領域を有し、
前記中央領域は長方形の形状を有し、
前記残留物は、前記中央領域の外側に位置しており、
前記第２の方向は、前記基板の縁部に向かって前記中央領域から離れる方向である、請求項３乃至６のいずれか一項に記載の方法。
【請求項８】
前記レーザ光を走査する工程は、前記表面の走査領域に形成されたメニスカスが第２の方向に前進するのに十分に遅い第２の走査速度で前記第２の方向に前進する工程を含む、請求項１乃至７のいずれか一項に記載の方法。
【請求項９】
前記レーザ光は、５〜２５μｍの範囲内の波長を有している、請求項１乃至８のいずれか一項に記載の方法。
【請求項１０】
前記レーザ光は、約１０．６μｍの波長を有するＣＯ２レーザであり、
前記基板は、むき出しの石英基板、金属被覆基板、および金属と石英との混合基板のうちのいずれか１つである、請求項１乃至９のいずれか一項に記載の方法。
【請求項１１】
前記レーザ光のエネルギーは、前記第１方向における各走査の経路の終点に向かって減少する、請求項１乃至１０のいずれか一項に記載の方法。
【請求項１２】
前記基板は、前記レーザ光の照射を少なくとも部分的に反射し、
前記方法は、前記基板からの前記レーザ光の反射率を監視する工程と、
前記反射率に基づいて前記レーザ光の照射を終了する工程をさらに含む、請求項１乃至１１のいずれか一項に記載の方法。
【請求項１３】
除去されるべき残留物を有する少なくとも１つの表面を有する基板のクリーニング装置であって、
前記残留物を有する前記表面の少なくとも１つの領域を、レーザ光を通過させて走査し、それによって前記表面および前記残留物を加熱するように構成されたレーザと、
前記残留物の一部が最初に液化し、前記液化した残留物の一部が前記残留物の固体部分に向かって流れ始めることにより、前記残留物の固体部分とメニスカスを形成し、前記液化した残留物の一部は、前記固体部分の上に部分的に蓄積し、そのようにして生成された残留物の厚い層は、熱をさらに吸収して分解または気化されるように前記加熱を制御するように構成された制御ユニットを備えている、基板クリーニング装置。
【請求項１４】
コンピュータ上で動作するとき、関連する装置を動作させて、除去されるべき残留物を有する少なくとも１つの表面を有する基板のクリーニング方法を実行することができるコンピュータプログラム製品であって、
前記方法は、
前記残留物を有する前記表面の少なくとも１つの領域をレーザ光で走査し、それによって前記表面および前記残留物を加熱する工程と、
前記残留物の一部が最初に液化し、前記液化した残留物の一部が前記残留物の固体部分に向かって流れ始めることにより、前記残留物の固体部分とメニスカスを形成し、前記液化した残留物の一部は、前記固体部分の上に部分的に蓄積し、そのようにして生成された残留物の厚い層は、熱をさらに吸収して分解または気化されるように前記加熱を制御する工程を含む、コンピュータプログラム製品。
【発明の詳細な説明】
【技術分野】
【０００１】
本発明は、基板をクリーニングする方法に関する。本発明はまた、基板をクリーニングするための装置およびコンピュータプログラム製品に関する。
【背景技術】
【０００２】
本発明は、基板、特に液浸リソグラフィフォトマスクまたは極端紫外線（ＥＵＶ）フォトマスクをクリーニングするための装置および方法に関する。
【０００３】
多くの技術分野、特に半導体製造分野では、洗浄された基板の清浄度が要求されるため、基板の洗浄には困難が伴うことがある。高い清浄度が要求されるこのような基板の一例として、例えば、集積回路デバイスの大量産のためのフォトリソグラフィで使用されるフォトマスクが挙げられる。
【０００４】
そのようなフォトマスクの表面上、特にそのパターン化された表面上の粒子は、フォトマスクを使用して撮像される基板に欠陥をもたらす可能性がある。したがって、フォトマスクの定期的な洗浄が必要であるが、その寿命が短くなる可能性がある。フォトマスクの特定の表面を粒子汚染から保護するために、ペリクルが導入されている。ペリクルは、例えば、フォトマスクの片側に接着されたフレームに取り付けられた薄膜またはメンブレンであり、そのようなメンブレンは、カバーされた表面に粒子が到達するのを防ぐカバーとして機能する。ペリクルはマスクから十分に離れているため、ペリクルに存在する可能性のある中程度から小さなサイズの粒子は、焦点がずれすぎてフォトマスクの撮像に影響を与えない。このようなペリクルを使用することで、フォトマスクの洗浄回数を減らすことができ、フォトマスクの寿命を延ばすことができ、同時に撮像結果を向上させることができる。
【０００５】
しかしながら、このようなペリクル膜は、一定の撮像サイクル数を経た後に、マスク表面に接着されたペリクルフレームを除去することにより交換しなければならない。ペリクルフレームを取り外した後、接着剤の一部がフォトマスク上に残り、接着剤は、フレームを有する更なるペリクル膜をフォトマスクに取り付ける前に、完全に取り除かれる必要がある。
【０００６】
以前は、フォトマスクの表面から接着剤の残留物を除去するために、強力な化学洗浄液を使用しなければならなかった。例えば、ＳＰＭは、典型的なポリマー接着剤の残留物を除去するために過去数年にわたって採用されてきた。ＳＰＭは洗浄性能が良いにもかかわらず、ヘイズの発生などの問題が発生していた。ヘイズの発生を回避するために異なる化学物質を使用するなど、ヘイズの問題を克服するための更なる方法が提案されている。しかしながら、これらの化学物質は、許容できる制限時間内での接着剤の部分的な除去のみを可能にし、完全に除去することは達成されたとしても困難であった。ＳＰＭと他の化学物質の両方で、化学物質が含まれていないため、フォトマスクの局所領域のみをクリーニングすることもできなかった。したがって、化学物質は洗浄を必要としない領域にも適用され、それによって必要な化学物質の量が増加し、それらの領域を損傷する危険性が生じた。また、レーザアブレーションのような乾式除去法はペリクルの接着剤の残留物を除去するために提案されているが、これらの方法は単一の使用に非常に限定されるものであり、制御が困難であった。
【０００７】
また、米国特許出願公開第２０１２／０２１９６５４号明細書および米国特許出願公開第２０１４／０３４５６４６号明細書のような、基板をクリーニングするためにレーザを使用するいくつかの他の刊行物もある。米国特許出願公開第２０１２／０２１９６５４号明細書には、例えば、フォトマスク受けステージ及びレーザ供給ユニットを含むフォトマスク洗浄装置が開示されている。フォトマスク受けステージは、フォトマスクを受けて所望の向きに保持する。フォトマスクは、ペリクルの接着剤の残留領域を有する前面を有する。所望の方向は、フォトマスクの前面から干渉されることなく、重力が前面上の粒子を前面から遠ざけるように前面が配置された状態である。レーザ供給ユニットは、フォトマスクの前面のターゲット領域にあるペリクルの接着剤の残留物に直接照射するレーザ光線を生成し、レーザアブレーションによってターゲット領域からペリクルの接着剤の残留物を除去する。アブレーションプロセス中、レーザエネルギーはペリクルの接着剤の残留物によって取り込まれ、その物質の瞬間的な分解を引き起こす。フォトマスク洗浄装置は、レーザをフォトマスクの前面にわたって移動させ、ペリクルの接着剤の残留領域全体を照射するように構成されている。特に、約１９３ｎｍ〜約３５５ｎｍの波長範囲を有するレーザ光線が、アブレーションプロセスに用いられる。
【０００８】
米国特許出願公開第２０１４／０３４５６４６号明細書には、基板上の接着剤の残留物に隣接して配置された金属板をレーザによって加熱することによってフォトマスクをクリーニングする装置および方法が開示されている。この装置は、例えば、フォトマスクから接着剤の残留物を除去するのに適しており、接着剤の残留物が残る面を下に向けて、金属板が接着剤の残留物に隣接して位置するようにフォトマスクを配置するホルダを有している。この装置はまた、フォトマスクと接着剤の残留物を介して金属板にレーザを照射し、金属板からの熱により接着剤の残留物が分解するのに十分な温度まで加熱するレーザ発生装置を有する。
【０００９】
しかしながら、これらの従来技術では、基板を適切にクリーニングすることができないという問題が生じる可能性がある。例えば、ＳＰＭベースの化学物質を使用する従来のアプローチの場合、主な欠点は、不注意にマスクの活性領域を強力な化学物質にさらす危険性、ＣＤシフトの危険性、サブ解像度アシスト機能（ＳＲＡＦ）に損傷を与える危険性、ヘイズの成長を加速させる危険性にあり、したがってマスクの寿命を縮める危険性にある。米国特許出願公開第２０１２／０２１９６５４号明細書に開示されているような直接レーザアブレーションは、各粒子が分解されるためにレーザ光線に十分にさらされなければならないので、洗浄が不十分になる可能性がある。米国特許出願公開第２０１４／０３４５６４６号明細書は、金属板を採用し、金属板から発生する熱を利用するため、構成が複雑になり、金属板と残留物との隙間により、基板上で残留物を効率的かつ正確に加熱することが困難である。さらに、金属板は望ましくない汚染物質の原因となる可能性がある。
【発明の概要】
【発明が解決しようとする課題】
【００１０】
したがって、基板をクリーニングするための公知の先行技術から出発して、本発明の目的は、上述のいくつかの技術の欠点のうちの１つまたは複数を少なくとも部分的に克服することができる、基板をクリーニングするための方法および装置を提供することである。
【課題を解決するための手段】
【００１１】
本発明に従って、除去されるべき残留物を有する少なくとも１つの表面を有する基板のクリーニング方法が添付の特許請求の範囲によって定義される。さらに、実施形態は、とりわけ従属請求項に開示されている。
【００１２】
特に、一実施形態の一態様によれば、前記方法は、前記残留物を有する前記表面の少なくとも１つの領域をレーザ光で走査し、それによって前記表面および前記残留物を加熱し、前記残留物の一部が最初に液化し、前記液化した残留物の一部が前記残留物の固体部分に向かって流れ始めることにより、前記残留物の固体部分とメニスカスを形成し、前記液化した残留物の一部は、前記固体部分の上に部分的に蓄積し、そのようにして生成された残留物の厚い層は、熱をさらに吸収して分解または気化されるように前記加熱を制御する工程を含む。
【００１３】
本発明では、液化した残留物は、メニスカスの液化した部分と固体部分の間の表面張力差（マランゴニ効果）により、まだ液化していない接着剤の残留物に向かって移動する。それゆえ、メニスカスは、上述した二次的な動作とほぼ同じ速度で前進し、分解または気化を得るための工程の間に蓄積され、さらに加熱される。したがって、前記方法は、基板を適切にクリーニングすることを可能にする。特に、前記方法は、基板の表面上に物質が残らないようにするためにマランゴニ効果を使用する、レーザベースの基板のクリーニング工程を可能にする。さらに、例えば、前記方法は、ＳＰＭベースの化学物質を使用しないので、前記方法は、ＣＤシフトを引き起こし、サブ解像度アシスト機能（ＳＲＡＦ）に損傷を与え、ヘイズの成長を加速させ、その結果、マスクの寿命を縮める可能性のある強力な化学物質にマスクの活性領域を不注意にさらす危険性を冒すことなく、基板をクリーニングすることができる。さらに、定義された前記方法によれば、除去すべき残留物を加熱するための追加の金属板を必要としないので、基板をクリーニングするための構成を比較的簡単にすることができる。さらに、追加の金属板を用いた方法と比較して、残留物を効率的かつ高精度に加熱することができる。結果として、この方法によれば、残留物を効率的かつ高精度に加熱することが可能となり、その結果、基板を効果的にクリーニングすることが可能となる。
【００１４】
さらに、一実施形態の一態様によれば、加熱は、走査速度、基板上のレーザ光のレーザスポットサイズ、レーザ光のパルス周波数、レーザの焦点レベル、およびレーザ光のエネルギーのうちの少なくとも１つによって、少なくとも部分的に制御される。したがって、加熱は、基板を効率的にクリーニングするための走査中に、容易かつ明確に制御される。
【００１５】
一実施形態の他の態様によれば、前記レーザ光を走査する工程は、前記レーザ光を、第１の走査速度で第１の方向に繰り返し往復移動させる工程を含み、前記レーザ光を、前記第１の走査速度で前記第１の方向に繰り返し往復移動させる工程は、前記第１の方向に垂直である第２の方向にレーザ光を第２の走査速度で移動させながら行われる。したがって、この方法によれば、液化した残留物を定義された方向に移動させながら、残りの残留物を基板から効率的かつ明確な方法で除去することができる。
【００１６】
さらに、一実施形態の一態様によれば、前記第１の走査速度は、前記表面の走査領域に前記メニスカスを形成するために十分に速く、かつ前記第２の走査速度より速く、前記第２の速度は、前記メニスカスが前記第２の方向に前進するのに十分に遅い。したがって、この方法によれば、基板の過熱を回避しながら、残りの残留物を効率的に除去することができる。
【００１７】
一実施形態の他の態様によれば、前記残留物を有する前記基板の前記表面は、中央領域を有し、前記残留物は、前記中央領域の半径方向外側の表面の領域にあり、前記第２の方向は、前記メニスカスが前記中央領域から離れる、前記残留物の半径方向内側から前記残留物の半径方向外側へ向かう方向である。したがって、この方法によれば、残りの残留物を基板から、特に中央領域周辺から効率よく除去することができる。さらに、液化した残留物の移動は、中央領域から基板の縁部に向かって遠ざかるため、中央領域の汚染を防止することができる。
【００１８】
前記中央領域は長方形の形状を有し、前記残留物は、前記中央領域の一辺にほぼ平行な線形の形状を有し、前記第１の方向は、前記残留物の長手方向であり、前記第２の方向は、前記残留物の幅方向である。これにより、残りの残留物を基板から効率的、かつ組織的に除去することができる。
【００１９】
他の実施形態では、前記中央領域は長方形の形状を有し、前記残留物は、前記中央領域の外側に位置してもよく、前記第２の方向は、前記基板の縁部に向かって前記中央領域から離れる方向である。したがって、液化した残留物が中央領域から離れるように移動する。
【００２０】
前記レーザ光を走査する工程は、前記表面の走査領域に形成されたメニスカスが第２の方向に前進するのに十分に遅い第２の走査速度で前記第２の方向に前進する工程を含む。したがって、すべての残留物が基板から効率的に除去される
【００２１】
５〜２５μｍの範囲内の波長を有するレーザは、特に接着剤除去のアプリケーションで多くのアプリケーションに有益である。一実施形態では、前記レーザ光は、約１０．６μｍの波長を有するＣＯ２レーザであり、前記基板は、むき出しの石英基板、金属被覆基板、および金属と石英との混合基板のうちのいずれか１つである。このようなレーザと基板用の材料との組み合わせは、基板から残留物を効率的に除去するためのリソグラフィマスク用途において特に有益である。
【００２２】
各走査の終点で基板が過熱されるのを防ぐために、レーザ光のエネルギーは、第１方向における各走査の経路の終点に向かって減少してもよい。この効果は、走査が残留物の実際のラインを越えて行く残留物のラインを横断する場合に特に有益である。残留物の幅をカバーするのに十分な幅を有する円形のスポットサイズは、走査線の中央で、それに隣接する領域よりもより高いエネルギーを提供するという同様の効果を有する。
【００２３】
この方法では、基板は、レーザ光を少なくとも部分的に反射する可能性が高い。この反射を監視してもよく、レーザの照射を反射率、特に反射率の変化に基づいて終了してもよい。反射率は、残留物がそれ以上ないかまたは無視できる量しか存在しないことを示すと考えられる。このように監視することにより、基板をクリーニングするための効率的な終点検出を提供することができる。
【００２４】
さらに、一実施形態の一態様によれば、除去されるべき残留物を有する少なくとも１つの表面を有する基板のクリーニング装置が提供される。前記装置は、前記残留物を有する前記表面の少なくとも１つの領域を、レーザ光を通過させて走査し、それによって前記表面および前記残留物を加熱するように構成されたレーザと、前記残留物の一部が最初に液化し、前記液化した残留物の一部が前記残留物の固体部分に向かって流れ始めることにより、前記残留物の固体部分とメニスカスを形成し、前記液化した残留物の一部は、前記固体部分の上に部分的に蓄積し、そのようにして生成された残留物の厚い層は、熱をさらに吸収して分解または気化されるように前記加熱を制御するように構成された制御ユニットを備えている。前記装置は、前記方法に関して上述した利点を示す。
【００２５】
他の態様によれば、コンピュータ上で動作するとき、関連する装置を動作させて、除去されるべき残留物を有する少なくとも１つの表面を有する基板のクリーニング方法を実行することができるコンピュータプログラム製品であって、前記方法は、前記残留物を有する前記表面の少なくとも１つの領域をレーザ光で走査し、それによって前記表面および前記残留物を加熱する工程と、前記残留物の一部が最初に液化し、前記液化した残留物の一部が前記残留物の固体部分に向かって流れ始めることにより、前記残留物の固体部分とメニスカスを形成し、前記液化した残留物の一部は、前記固体部分の上に部分的に蓄積し、そのようにして生成された残留物の厚い層は、熱をさらに吸収して分解または気化されるように前記加熱を制御する工程を含む、コンピュータプログラム製品が提供される。
【図面の簡単な説明】
【００２６】
【図１】第１の実施形態による基板の平面図の一例を示す図である。
【図２】第１の実施形態による、基板から残留物をクリーニングするための方法に関するステップの例を示す概念図である。
【図３】第１の実施形態による石英基板を通過するレーザ光の透過率を示す図である。
【図４】第１の実施形態による酸化クロムを通過するレーザ光の透過率を示す図である。
【図５Ａ】図５Ａは、第１の実施形態による接着剤のレーザ光の吸収率を示す図である。
【図５Ｂ】図５Ｂは、第１の実施形態による接着剤のレーザ光の吸収率を示す図である。
【図５Ｃ】図５Ｃは、第１の実施形態による接着剤のレーザ光の吸収率を示す図である。
【図６】第１の実施形態による、基板から残留物をクリーニングする方法に関する例示的なステップの例を示す図である。
【図７Ａ】図７Ａは、第１の実施形態による、基板からの残留物の除去に関するシーケンスをより詳細に示す断面図である。
【図７Ｂ】図７Ｂは、第１の実施形態による、基板からの残留物の除去に関するシーケンスをより詳細に示す断面図である。
【図８】他の実施形態による、基板から残留物をクリーニングする方法に関する例示的なステップの例を示す図である。
【発明を実施するための形態】
【００２７】
本発明の好ましい実施形態について添付の図面を参照して説明する。本発明はこれらの実施形態に限定されるものではない。本発明の実施形態は、プロセスが互いに矛盾しない限り、適切に組み合わせて使用することができる。
【００２８】
説明の目的のために、本発明の実施形態は、フォトマスクのクリーニング、特にフォトマスクからのペリクルの接着剤線または接着パッドの除去に適用されるものとして説明されるが、これらは、異なる基板のクリーニングおよび異なる物質および粒子の除去にも適用できる。このような物質は、非晶質の状態では高粘度の液体と見なすことができるにもかかわらず、物理的な形状を長時間維持している状態であれば固体と呼ばれる。その状態では、これらの物質は、１０００００ｃＰ（１００Ｐａ・ｓ）、典型的には２５００００〜５０００００ｃＰ（２５０〜５００Ｐａ・ｓ）を十分に上回る粘度を有している。このような物質は、外力を加えることなく物質が流れ始める状態では液化と呼ばれる。液化状態では、これらの物質の粘度は、１０００００ｃＰ（１００Ｐａ・ｓ）未満であり、典型的には１００〜１００００ｃＰ（０．１〜１０Ｐａ・ｓ）である。加熱によって生じる液化状態では、物質の粘度だけでなく表面張力も、物質の温度が高いほど小さくなる。
【００２９】
例えば、左、右、上、下、上方、下方、鉛直、水平、およびそれらの派生語などの本明細書で使用される方向を示すフレーズは、図面に示される要素の向きに関するものであり、本明細書で明示的に言及されない限り、特許請求の範囲を限定しない。
【００３０】
（第１の実施形態）
図１は、第１の実施形態による基板１０の平面図の一例を示す図である。基板１０は、その上に除去されるべき残留物２０を有する少なくとも１つの表面を有している。図１に示すように、残留物２０を有する表面１０は、中央領域３０を有している。残留物２０は、中央領域３０の半径方向外側の表面の領域にある。
【００３１】
具体的には、基板１０はフォトマスクであり、むき出しの石英基板、金属被覆基板、および金属と石英との混合基板のうちのいずれか１つであってもよい。残留物２０は、残留接着剤残渣または残留接着剤であり、これはペリクルをフォトマスクに取り付けるために使用され、ペリクルを除去した後に残るものである。中央領域３０は、フォトマスクのパターン領域であり、これはフォトリソグラフィプロセス中にフォトマスクを使用しながら所定のパターンを作成することが当技術分野で知られている。上述のように、本明細書に記載の方法及び装置は、異なるタイプの基板をクリーニングするためにも使用してもよい。
【００３２】
図１に見られるように、中央領域３０は長方形の形状であり、残留物は通常、中央領域３０の一辺にほぼ平行な線に沿って残される。
【００３３】
なお、以下の説明では、説明の便宜上、ｘ軸およびｙ軸を基板１０の表面上の方向とし、ｚ軸を基板１０の厚さ方向（基板１０の表面に垂直な方向）とする。
【００３４】
第１の実施形態では、残留物２０の長手方向は第１の方向とも呼ばれ、残留物２０の幅方向（長手方向に垂直な方向）は第２の方向とも呼ばれる。第１および第２の方向は、基板ではなく、残留物の延びる方向（残留物の延びる方向はｘ軸方向とｙ軸方向の間で方向を変える）に関して定義される。基板１０の領域４０の残留物２０に関して、図１の両方向矢印５０およびｘ軸の方向は、第１の方向に相当し、図１の両方向矢印６０およびｙ軸の方向は、第２の方向に相当する。
【００３５】
図２は、第１の実施形態による、基板１０から残留物２０をクリーニングするための方法ステップの例を示す概念図である。図２のステップ（１）に見られるように、その上に除去されるべき残留物２０を有する基板１０は、装置２００に対して取り付けられている。装置２００は、レーザ照射により基板１０をクリーニングするように構成された装置である。具体的には、装置２００は、後述するように、基板１０上にレーザ光線７０を照射して基板１０をクリーニングするレーザ光源を備えている。装置２００はまた、基板１０の目標領域にわたってレーザ光を走査する走査装置を備えている。走査は、基板１０上のレーザ光線７０の移動、およびレーザ光線７０に対する基板１０の移動の少なくとも一方によって提供されてもよい。
【００３６】
基板１０が装置２００に対して取り付けられた後、レーザ光源は、レーザ光線７０を生成し、レーザ光線７０を、残留物２０を有する表面の領域１１に導く。好ましくは、光線７０は、レーザ光線７０のように、残留物２０の縁部にある領域１１に導かれる。レーザ光線７０は、領域１１上を、例えば図２の平面に対して垂直な方向、例えば第２の方向、すなわち残留物の長手方向に対して垂直な方向に、往復走査される。同時に、レーザ光線７０はまた、第１の方向、すなわち残留物の長手方向上で残留物を横切って走査するように、基板を、図２に示すように矢印の方向に移動させてもよい。
【００３７】
レーザ光線７０は、基板および／または残留物自体が、第１の段階で残留物をその融解温度よりも高い温度に加熱するのに十分なレーザ光を吸収するような、適切な波長および強度（特に局所的に、スポットサイズおよび走査速度に関連する）であるように選択される。残留物が、例えば、レーザ光に対して実質的に透明である場合、残留物は、加熱された基板に吸収され、残留物は加熱される。このような場合、レーザ光線は残留物を間接的に加熱しているように見える。波長および強度は、基板および／または残留物自体が、第２の段階で、それ以前に融解した残留物をその分解温度よりも高い温度に加熱するのに十分なレーザ光を吸収するような、適切な波長および強度であるように、さらに選択される。
【００３８】
残留物が第１段階で融解すると、融解部分と固体部分との間の温度勾配によって生じる縁部領域にメニスカスが形成される。これにより、高温の融解した残留物が残留物のより低温の固体部分に向かって引き寄せられる。この効果は、熱マランゴニ効果として知られており、融解した残留物が固体部分に向かって引き寄せられることを確実にする。このようにして、融解した残留物は図２の左側に引き寄せられ、図２のステップ（３）に示すようにメニスカスを形成し、そこで第２段階で分解温度よりも高い温度にまでさらに加熱される。この２段階プロセスは、このように、残留物の十分に「ゆっくり」な加熱によって定義される。つまり、残留物が最初に融解し、融解状態でメニスカスを形成し、最終的にその分解温度よりも高い温度に残留物が加熱されて分解され、これにより基板がクリーニングされる。熱マランゴニ効果によって生じる融解した残留物のけん引力により、残留物が完全に除去される。クリーニング中、レーザ光線はその固体部分に向かう方向にゆっくりと移動し、それによってクリーニング方向を定義する。同時に、レーザは通常、クリーニング方向に垂直な方向にはるかに速い走査速度で走査（往復運動）される。
【００３９】
一例として、第１の実施形態で使用されるレーザ光は、ＣＯ２レーザ、または例えば０．３μｍ（３００ｎｍ）〜２μｍ（２０００ｎｍ）の範囲内の波長を有するレーザ光を生成する固体レーザ（ＤＰＳＳ）などの他のレーザによって生成されたものであってもよい。具体例では、この装置は、約１０．６μｍ（１０６００ｎｍ）の波長のレーザ光を発生させるＣＯ２レーザでうまく機能することが証明されており、このレーザ光は、フォトマスクからペリクルの接着剤を除去するために使用されている。
【００４０】
この例では、レーザ光は、接着剤（残留物２０）がほぼ透明である波長を有していたが、フォトマスク（基板１０）は、少なくとも上記の２段階の方法で基板１０、従って残留物２０を加熱するのに十分なレーザ光を吸収する。レーザ光が直接残留物を加熱して直ちに分解する先行技術とは対照的に、上記実施例のレーザ光は基板１０を加熱する。本実施例では、レーザ光によって残留物２０を直接加熱する必要はない。従って、残留物２０を直接加熱するために通常必要とされる波長よりも短い波長を有するレーザを使用してもよい。
【００４１】
例えば、基板１０がむき出しの石英基板、金属被覆基板、および金属と石英との混合基板のいずれかである場合、約１０．６μｍ（１０６００ｎｍ）の波長を有するＣＯ２レーザによってレーザ光を発生させてもよい。
【００４２】
図３乃至図５Ｃを参照して、上記実施例による基板１０、残留物２０、およびレーザ光の間の例示的な関係を説明する。図３は、上記実施例による石英基板を通過するレーザの透過率を示す図である。図４は、上記実施例による酸化クロムを通過するレーザの透過率を示す図である。図５Ａ〜図５Ｃは、上記実施例によるペリクルの接着剤の吸収率を示す図である。図３および図４では、横軸は波数（ｃｍ−１）を表し、縦軸は透過率（％）を表している。図５Ａ〜図５Ｃにおいても、横軸は波数（ｃｍ−１）を表し、縦軸は吸収度（％）、言い換えれば、“１（つまり、１００％）”から透過率（％）を減算することによって算出された値を表している。
【００４３】
例えば、図３に示すように、基板が石英基板の場合、レーザ光７０の波長が９３４ｃｍ−１に相当する１０．６μｍのとき、約２０％の放射物が吸収される。一方、図４および図５Ａ〜５Ｃに示すように、酸化クロムまたは接着剤のいずれかに吸収される１０．６μｍの波長を有するレーザ光の量は、ほぼ０％である。このように、レーザ光は、基板を介して間接的に接着剤を加熱するだけである。接着剤が溶解すると、接着剤の吸収力が変化して高くなることがあるが、これは必須ではない。
【００４４】
上記の例を取り、図２を参照してクリーニングのメカニズムを再び簡単に説明する。装置２００は、図２のステップ（３）に示すように、レーザ光線すなわち加熱を制御することで、残留物が液化し、残留物の固体部分に向かって流れ始めるように、残留物２０の近傍または下方で基板を加熱し、その結果、残留物の固体部分とメニスカス（２１、２２）を形成し、液化した残留物は、固体部分の上に部分的に蓄積し、このようにして生成された残留物の厚い層が熱をさらに吸収する。このようにして液化した残留物２０は、固体部分に向かって流れ、その分解温度よりも高い温度に加熱され、分解する。残留物は、例えば２００〜３００℃の範囲の温度で液化され、３５０〜４００℃の範囲の温度で分解される。明らかに、液化および分解のためのこれらの温度は、クリーニングされるべき基板の溶融温度よりも十分に低い。
【００４５】
具体的には、装置２００は、走査の走査速度、基板１０上のレーザ光のレーザスポットサイズ、レーザ光のパルス周波数、レーザの焦点レベル、およびレーザ光のエネルギーのうちの少なくとも１つによって、加熱を少なくとも部分的に制御する。また、装置２００は、焦点位置、走査ピッチ、および通行の回数のうちのいずれか１つ、およびそれらの任意の組み合わせを制御してもよい。
【００４６】
装置２００が制御するパラメータのいくつかの例を簡単に説明する。走査速度は、第１の速度、すなわち、レーザ光線７０が残留物２０の縁部領域上を往復する速度に相当する。走査速度は、例えば５〜２５４ｃｍ／ｓの範囲内である。もう一つのパラメータは、同じ走査線に沿った通行の回数である。通行の回数は、一定のパワーが供給される場合には、より速い走査速度では、より遅い走査速度よりも多くなければならない。
【００４７】
走査前面を残留物（の固体部分）に向かって移動させる第２の走査速度は、はるかに遅く、例えば１〜１０ｃｍ／ｓの範囲内である。また、第２の走査速度は、第１の走査方向における往復走査ごと、または複数の往復走査ごとの増分移動を定める走査ピッチによって決定されてもよい。
【００４８】
レーザ光のレーザスポットサイズは、基板または残留物の上面におけるレーザ光線７０の直径の大きさに相当する。レーザ光線７０のレーザスポットサイズは、２０μｍよりも大きい。
【００４９】
パルスレーザが使用される場合、レーザのパルス周波数は、レーザ光線７０の出力に影響を与え、それによって提供されるそれぞれの加熱に影響を与える。レーザ光のパルス周波数は、１〜２００００Ｈｚの範囲内であってもよい。
【００５０】
レーザの焦点レベルは、再びレーザ光線７０の強度に影響を与え、それによって提供されるそれぞれの加熱に影響を与える。レーザの焦点は、基板表面と、基板表面から１０ｍｍ上方との間に設定することが好ましい。
【００５１】
上述したように、レーザ光線７０によって提供されるエネルギーは、２段階プロセスにおいて、残留物をその分解温度よりも高い温度に加熱するのに十分なものでなければならない。高エネルギーレーザは必要なく、例えば安価な２５ワットのレーザを使用してもよい。通常のレーザアブレーションでは、通常、除去される物質の瞬間的な分解が望まれるため、高出力レーザが必要とされる。好ましくは、レーザは２００ワットの定格エネルギーを有する。
【００５２】
装置２００はまた、加熱を調整するために、光学的作動距離、焦点オフセット、走査端部における流束の低減、溶融残留蒸気を捕捉する排気量、およびそれらの任意の組み合わせのうちのいずれか１つなどの加熱を調整するための他のパラメータを使用してもよい。光学的作動距離は、装置２００と残留物２０との間の距離である。光学的作動距離は、０．１〜１００ｃｍの範囲内である。光学的作動距離は、好ましくは、３〜６ｃｍの範囲内である。焦点オフセットは、焦点レベルおよびレーザスポットサイズに関連し、それによって、照射され得る領域当たりのエネルギーを規定する。焦点オフセットは、好ましくは、０〜１０ｍｍの範囲内である。走査端部における流束の低減は、本発明者らによって設計された特定の技術であり、各走査ラインの終了時、すなわち走査方向が１８０°変更される前に、レーザ光線７０のエネルギー流束を減少させる。この低減は、加熱される媒体へのより均一なエネルギー移動を提供するために使用される。流束が減少されない場合、（走査の）端部領域は、走査方向の反転時に過剰なエネルギーを受ける可能性があり、これは、特に走査の端部が残留物で覆われた領域の外側にある場合に、局所的な過熱につながる可能性がある。このような過熱を回避するために、走査の端部における流束の低減は、走査中の通常の流束を十分に下回るように制御されてもよい。好ましくは、流束は５０％低減されてもよい。
【００５３】
図６、図７Ａおよび図７Ｂを参照して、基板１０から残留物２０をクリーニングする方法のプロセスシーケンスの一例をより詳細に説明する。図６は、クリーニング方向（縁部領域が液化した後の残留物の固体部分に向けたレーザ光線のゆっくりとした移動）が、基板１０上の残留物２０の長手方向に対して垂直である、クリーニング工程中の異なる時間における基板の上面図を示す。図７Ａおよび図７Ｂは、クリーニング工程中の異なる時間における基板の断面図を示す。
【００５４】
図６および７Ａに示すように、第１のステップ（１）では、装置２００（図示せず）とクリーニングされるべき基板とが互いに位置合わせされ、第２のステップ（２）では、装置２００によって生成されたレーザ光線７０を、基板１０をクリーニングするために、残留物２０の縁部領域に導き走査してもよい。レーザ光線７０を走査する工程は、第１の方向に垂直である第２の方向（クリーニング方向）にレーザ光を第２の走査速度で移動させながら、レーザ光７０を、第１の走査速度で第１の方向に繰り返し往復移動させる工程を含む。示されているような実施形態では、第１の方向は残留物の長手方向に対して平行であり、第２の方向は第１の方向に対して垂直である。特に、第２の方向は、残留物２０の内縁（基板１０の中心を向いている縁）から、残留物の外縁に向かい、そしてそれを越えて移動するように内側から外側に向かっている。したがって、第２の方向は、メニスカスが、例えばフォトマスクのパターン領域である基板の中央領域３０から離れるような、残留物２０の半径方向内側から残留物２０の半径方向外側へ向かう方向である。レーザ光線の各走査速度および他のパラメータは、縁部領域を融解または液化するように制御され、第１の走査速度は表面１０の走査領域にメニスカスを形成するために十分に速く、かつ第２の走査速度より速い。第２の速度は、メニスカスが第２の方向に移動するのに十分な速度である。図６および図７において、第１の方向はｘ軸方向であり、第２の方向はｙ軸方向である。
【００５５】
図６および図７Ａの第２のステップ（２）に示すように、装置２００は、レーザ光７０を領域１１の２つの縁部（１１ａ，１１ｂ）の間で往復移動させることにより、基板１０の領域１１を繰り返し走査する。レーザパラメータは、残留物の縁部領域の加熱と融解を引き起こすように制御されることで、残留物の融解部分と固体部分との間にメニスカスを形成する。図６のステップ（２）では、２つの矢印１１ｃの間の距離がレーザ光線７０の幅に相当する。図６のステップ（２）〜（６）および図７Ａおよび図７Ｂのステップ（２）〜（９）に示すように、装置２００は、第２の走査速度でｙ軸方向にゆっくりと走査領域を移動させる。第２の速度は、メニスカスが形成され、メニスカスが第２の方向に移動し、残留物をさらに十分に加熱して分解させるのに十分なほど遅い。熱マランゴニ効果は、融解物質を残留物の固体部分に向かって上方に引っ張り、図７Ａのステップ（３）に見られるように、その固体部分の上面を越えて延びる融解した残留物２０の小さな突起部２２を形成することさえある。走査領域１１の背後の基板１０の領域は清浄になる、すなわち、全ての残留物２０が除去される。走査領域１１が残留物の外縁に到達すると、固体部分が残っていないので温度勾配が減少し、熱マランゴニ効果は以前のように作用しなくなる。それにもかかわらずまだ分解されていない残りの残留物は、より低温である基板の外側に向かって引っ張られる。走査領域１１を第２の方向（クリーニング方向）にさらに移動させることにより、全ての残留物２０は最終的に十分に加熱されて分解される。
【００５６】
図６、図７Ａおよび図７Ｂを参照して説明したように、レーザ光線７０と基板１０の表面との２つの相対的な移動が採用される。第１の方向では、移動は高速の往復走査である。例えば、第１の速度は、残留物の縁部領域が液化されてメニスカスを形成することを可能にする他のレーザパラメータを考慮して、１ｍ／ｓまたは任意の他の適切な速度としてもよい。第２の方向（この実施形態では第１の方向に対して垂直であることが示されている）では、移動はクリーニング方向、すなわち融解物質を残留物の固体（冷却）部分に向かって流し、メニスカスを形成させる熱マランゴニ効果によって引き起こされるけん引力の方向である。第２の速度は、上記効果が発揮されるのに十分に遅く、かつ融解物質をその分解温度よりも高い温度にさらに加熱できるように選択される。例えば、第２の速度は、第１の走査速度に比べてかなり遅く、例えば、１〜１０ｃｍ／分の範囲であってもよい。第１の方向の走査移動は、（例えば走査ミラーを使用することによる）レーザ光線の移動によって行われることが好ましい。第２の移動は、装置２００によって、または例えば走査ミラーの移動によっても実行することができるが、基板１０の移動によっても実現することができる。レーザ光線を適切に移動させるために他の手段を設けてもよい。
【００５７】
液化した残留物は、メニスカスの液化した部分と固体部分との間の表面張力差（マランゴニ効果）により、まだ液化していない接着剤の残留物に向かって移動する。それゆえ、メニスカスは、上述した二次的な動作とほぼ同じ速度で前進し、工程中に蓄積され、さらに加熱されて、分解または気化される。
【００５８】
上記の実施例では、残留物２０は相当量のレーザ光を吸収しないので、残留物はレーザ光線７０によって間接的に加熱されることが示された。むしろ、レーザ光は、加熱されてその上の残留物を加熱する基板によって少なくとも部分的に吸収される。しかしながら、残留物の材料および選択されたレーザ光に依存して、残留物がより多くのレーザ光を吸収する一方、基板１０は透明であってもよく、またはレーザ光を吸収してもよいことも実現されるべきである。残留物へのエネルギー移動が適切に制御される限り、同じプロセスシーケンスを維持することができる。すなわち、残留物の縁部領域が局所的に液化されて、マランゴニ効果（表面張力が低い液体媒体（高温の融解物質）は、表面張力が高い液体媒体（低温の物質）に向かって移動する）により走査領域が前方に移動（二次移動）するにつれて前方に移動するメニスカスが形成される。物質はさらに加熱され、最終的に分解する。この工程は、レーザ光エネルギーが実際に吸収される場所に関係なく、基板表面／残留物の縁部領域／メニスカスの局所加熱によって推進される。
【００５９】
上述したように、本実施形態は、基板の表面上に物質が残らないマランゴニ効果を使用した、レーザベースの基板のクリーニング工程を可能にする。通常のアブレーション処理とは対照的に、このアプローチでは低コストのレーザを使用することができる。これは、クリーニングされるターゲット物質の直接的かつ自発的な分解が望ましくないためである。このアプローチは、ＳＰＭベースの化学物質を必要とせずに基板１０をクリーニングし、示されているように、長波長赤外線レーザを使用してもよい。このアプローチは、２段階のアブレーションプロセスに必要十分なエネルギーを提供するために、直接および／または間接的な加熱を採用している。
【００６０】
（他の実施形態）
本発明の概念を説明するために第１の実施形態を説明したが、当業者であれば、実施形態に関して様々な変形を実現することができる。そのような他の実施形態のいくつかの例を以下に示す。
【００６１】
なお、図面に示されている構成要素または装置は、必ずしも図面に示されているように、かつ上述のように構成される必要はない。例えば、上述した実施形態では、基板１０は、むき出しの石英基板、金属被覆基板、または未コーティングの石英と金属コーティングされた石英との混合物からなるフォトマスクとして説明した。しかしながら、基板１０は、説明したようなクリーニング方法が適用可能な任意の適当な材料の他の基板であってもよい。さらに、残留物は、典型的には図示のように線形状にフォトマスク上に存在するペリクルの接着剤であると説明した。明らかに、メニスカスの形成を伴う融解とその後の分解の２段階アプローチを可能にする、基板上で異なる形状を有する他の任意の物質は、この方法でクリーニングされてもよい。それにもかかわらず、この工程は、強力な化学物質または高エネルギーを使用することなく高い清浄度が望まれるペリクルの接着剤の用途に特に適していると考えられ、実証されている。
【００６２】
上記実施形態では、基板１０の残留物２０が存在する側（前面）にレーザ光７０を照射したが、基板が実質的に透明で十分に薄い場合には、裏面照射を行ってもよい。しかしながら、繰り返しになるが、前面照射の初期概念は、特に有益である。なぜなら、基板のバルク材料の熱損失が大きすぎることなく、所望の効果を達成するための局所的な加熱を最良に可能にするからである。それにもかかわらず、用途に応じて、この方法は、（前面上の）残留物２０の一部が、最初に残留物の液化した部分が残留物の固体部分に向かって流れ始めるように液化し、それによって残留物の固体部分とメニスカスを形成し、液化した残留物は、固体部分の上に部分的に蓄積し、このようにして生成された残留物のより厚い層が熱をさらに吸収して、分解または気化されるように、裏面照射を使用してもよい。
【００６３】
上述の実施形態では、基板１０は中央領域３０を有し、残留物２０は中央領域３０の半径方向外側の表面上の領域に存在するものとして説明されてきた。しかしながら、基板は明らかにこの点で限定されない。例えば、基板１０は、中央領域３０を有していなくてもよい。残留物もまた、そのような中央領域３０内に存在していてもよく、単独で存在していてもよい。上記実施形態では、中央領域３０の形状を長方形とし、残留物２０の形状を線形状としたが、これらの形状は図１で説明した態様に限定されるものではない。中央領域３０の形状および残留物２０の形状は、任意の形状であってもよい。例えば、中央領域３０は、長方形、三角形、円形、または他の任意の可能な形状であってもよい。残留物２０は、破線形状、単純に単一または複数の点であってもよく、または任意の他の可能な形状であってもよい。
【００６４】
上記実施形態では、第２の方向は、第１の方向に対して垂直な方向として説明してきたが、これに限定されるものではない。例えば、第２の方向は、第１の方向に対して垂直ではなく、第１の方向に対して所定の角度を有する方向であってもよい。また、レーザ光線は、第１の方向に往復走査するのではなく、例えば、第１の方向に走査する必要がなく、第２の方向に移動すれば十分であるような幅であってもよい。これは、例えば、残留物が線形状であり、レーザスポットが線の幅よりも広い場合である。この場合は、クリーニング方向のみの移動で十分である。また、線方向の移動成分が達成されるようにこの線に沿って往復走査してもよい。図６、７Ａ、および７Ｂで説明されたクリーニング例では、走査手段は、残留物の内縁領域を融解させ、融解した残留物２０（またはメニスカス）を第２の方向に基板の外側に向かって残留物の長手方向に対して垂直に移動させるために、レーザ光線７０を残留物（接着線）の長手方向上で往復走査した。しかし、上述したように、他の動作が明らかに可能である。
【００６５】
図８は、このような他の動作の例を示す。図８は、図６と同様のクリーニング工程中の異なる時間における基板の上面図を示す。このとき、クリーニング方向（残留物の一部が液化した後の残留物の固体部分へのレーザ光線のゆっくりとした移動）は、基板１０上の残留物２０の長手方向に沿った方向であり、往復の走査動作が速い方が残留物の線の幅方向である。図８からわかるように、装置２００（図示せず）は、再び最初に残留物の線と位置合わせされる。この装置がレーザ光線７０を発生させると、基板上に照射領域１１が生成される。レーザ光線７０は、再び、残留物の融解および照射領域１１におけるメニスカスの形成を引き起こす。融解部分は残留物の線の中央にあるため、実際には最初に２つのメニスカスが形成されることがある。照射領域１１を図８の左側の残留物の線に沿って動かすことにより、照射領域の右側のメニスカスは最終的に固化する。左側のメニスカスは照射領域１１とともに移動し、上述した融解、メニスカス形成、分解のサイクルが残留物の線に沿って進行する。
【００６６】
装置２００は、図８のステップ（２）に見られるように、レーザ光７０を残留物２０の幅方向において第１の方向に沿って往復移動させることによって、基板１０上に照射領域１１を生成してもよい。走査の端点が残留物の線の側縁をわずかに超えるようにレーザ光線７０を走査してもよい。図８のステップ（２）において、２つの矢印１１ｃの間の距離は、レーザ光線７０の幅に相当する。幅は模式的に示されているだけであり、図面によって示されているよりもはるかに小さくてもよい。図８のステップ（２）〜（６）に示すように、照射領域１１は、上述のようなプロセスシーケンスを可能にするように制御された速度で、残留物２０の長手方向に沿って移動される。
【００６７】
上記の実施形態では、走査工程は、２つの動きを含むものとして再び説明されており、１つは、残留物の線の幅方向であり、１つは残留物に沿った方向である。しかしながら、走査工程は、これに限定されない。例えば、レーザ光線７０のスポットサイズは、図８（２）に示される領域１１に照射するために走査が必要とされないように調整されてもよい。次いで、レーザ光線７０を走査する工程は、溶解、メニスカス形成および分解のプロセスシーケンスが行われるのに十分に遅い速度でクリーニング方向に前進する工程のみを含んでもよい。言い換えれば、レーザ光線７０を走査する工程は、レーザ光線７０を第１の方向に往復移動させる工程を含まなくてもよい。例えば、レーザ光線７０が、クリーニングされる対象範囲をカバーするのに十分な幅を有する場合、走査工程は、レーザ光線７０を第１の方向に往復移動させる工程を省略し、レーザ光線７０を一方向にのみ移動させてもよい。図８の例を参照すると、レーザ光線７０が残留物２０の幅よりも広いスポットサイズを有する場合、走査は残留物の線に沿ってのみ行われる。
【００６８】
さらに、装置２００は、第１の方向における各走査の経路の終点に向かってエネルギーを減少させることによって、レーザ光７０のエネルギーを制御してもよい。これは、特に走査が上記の例のように残留物２０の線を横断する場合、各走査の端部での過熱を防止することができる。残留物の幅をカバーするのに十分な幅を有する円形のスポットサイズは、走査線の中央で、それに隣接する領域よりもより高いエネルギーを提供するという同様の効果を有する。
【００６９】
基板１０がレーザ光線７０の照射を少なくとも部分的に反射する場合、クリーニング方法は、照射領域内の残りの残留物に依存して変化するレーザ光線７０の反射を監視する工程を備えてもよい。その後、反射の監視に基づいてクリーニング工程を終了してもよい。
【００７０】
クリーニングされる基板によっては、表面の酸化を避けるために、窒素などの不活性ガスの雰囲気下でクリーニング方法を実行することが好ましい場合がある。さらに、レーザ光線のパラメータは、基板の物理的または光学的特性への影響を避けるために、基板１０の表面温度が閾値レベル未満に維持されるように制御されてもよい。特に、パラメータは、例えば、基板１０の表面温度が５００℃を超えないように制御されてもよい。表面温度は、プロセス中に測定してもよいし、適切なレシピに従ってプロセスを制御してもよい。レーザ光線が例えば静止している、または所望のようにクリーニング方向に沿って移動していないなど、走査が適切に行われていないような、レシピからの実質的な逸脱が検出された場合、レーザは、基板の過熱を避けるために、電源を切るか、またはわきへそらしてもよい。
【００７１】
さらに、基板をクリーニングする方法は、装置２００によって実行される機能を、公知の情報処理装置、すなわちコンピュータによって制御することによって実行されてもよい。公知の情報処理装置は、レーザ照射装置を制御可能に接続された任意の情報処理装置であってよい。コンピュータは、上述したように基板をクリーニングする方法を実施するのと同じ機能を有する様々なプログラムを記憶するように構成された記憶装置を含んでもよい。コンピュータは、記憶装置から種々のプログラムを読み取り、基板をクリーニングするために関連装置を制御するプログラムを実行するように構成されたＣＰＵを含んでもよい。
【００７２】
種々のプログラムは、必ずしもコンピュータ自体に記憶されるとは限らず、ＣＤ−ＲＯＭ、ＤＶＤディスク、またはＵＳＢメモリなどのコンピュータ読み取り可能な記録媒体、フラッシュメモリなどの半導体メモリ、ハードディスクドライブ、または他の媒体に記憶されていてもよい。さらに、種々のプログラムは、例えばインターネット、ローカルエリアネットワーク（ＬＡＮ）、ワイドエリアネットワーク（ＷＡＮ）等のネットワークを介して装置に接続された装置に記憶されていてもよく、コンピュータが上述の記録媒体からプログラムを読み出して実行してもよい。
【図１】
2021518931.tif 000003
【図２】
2021518931.tif 000004
【図３】
2021518931.tif 000005
【図４】
2021518931.tif 000006
【図５Ａ】
2021518931.tif 000007
【図５Ｂ】
2021518931.tif 000008
【図５Ｃ】
2021518931.tif 000009
【図６】
2021518931.tif 000010
【図７Ａ】
2021518931.tif 000011
【図７Ｂ】
2021518931.tif 000012
【図８】
2021518931.tif 000013
【国際調査報告】
2021518931.tif 000014
2021518931.tif 000015
2021518931.tif 000016